【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
基板に、複数の有機ＥＬ素子の各々ごとに設けられた複数の下部電極と、
前記下部電極の上に前記有機ＥＬ素子ごとに設けられた正孔注入または正孔輸送の少なくとも一方の特性を有する複数の正孔注入・輸送層と、
前記正孔注入・輸送層上に前記有機ＥＬ素子ごとに設けられると共に、低分子材料を含む複数の有機発光層と、
前記複数の有機発光層上の全面に設けられた電子注入または電子輸送の少なくとも一方の特性を有する電子注入・輸送層と、
前記電子注入・輸送層上に設けられた上部電極と
を備えた有機ＥＬ表示装置。
【請求項２】
前記複数の有機発光層と前記電子注入・輸送層との間に設けられると共に、ホールブロック特性を有するホールブロック層を備えた、請求項１に記載の有機ＥＬ表示装置。
【請求項３】
前記有機発光層は前記低分子材料と共に高分子材料を含み、前記低分子材料は分子量が３００以上１万以下の化合物である、請求項１に記載の有機ＥＬ表示装置。
【請求項４】
前記有機発光層に含まれる前記高分子材料と前記低分子材料との分子量比（高分子材料／低分子材料）は１０以上である、請求項３に記載の有機ＥＬ表示装置
【請求項５】
前記低分子材料は、式（１）で表わされる化合物である、請求項１に記載の有機ＥＬ表示装置。
【化１】
2012104525.tif 000001
（Ａ１〜Ａ３は芳香族炭化水素基、複素環基またはそれらの誘導体である。）
【請求項６】
前記低分子材料は、式（２）で表される（但し、式（１）に含まれる化合物を除く）化合物である、請求項１に記載の有機ＥＬ表示装置。
【化２】
2012104525.tif 000002
（Ｚは含窒素炭化水素基あるいはその誘導体である。Ｌ１は２価の芳香族環基が１ないし４個結合した基、具体的には１〜４個の芳香族環が連結した２価の基、またはその誘導体である。Ａ４およびＡ５は、芳香族炭化水素基あるいは芳香族複素環基、またはその誘導体である。但し、Ａ４およびＡ５は互いに結合して環状構造を形成してもよい。）
【請求項７】
前記低分子材料は、式（３）で表わされる（但し、式（１）に含まれる化合物を除く）化合物である、請求項１記載の有機ＥＬ表示装置。
【化３】
2012104525.tif 000003
（Ｌ２は２価の芳香族環基が２ないし６個結合した基である。具体的には２〜６個の芳香族環が連結した２価の基、またはその誘導体である。Ａ６〜Ａ９は、芳香族炭化水素基あるいは複素環基、またはその誘導体が１〜１０個結合した基である。）
【請求項８】
前記低分子材料は、式（４）で表わされる化合物により構成されている、請求項１に記載の有機ＥＬ表示装置。
【化４】
2012104525.tif 000004
（Ｒ２４〜Ｒ２９は、水素原子、ハロゲン原子、水酸基、シアノ基、ニトロ基、または炭素数２０以下のカルボニル基を有する基、カルボニルエステル基を有する基、アルキル基、アルケニル基、アルコキシル基あるいはそれらの誘導体、炭素数３０以下のシリル基を有する基、アリール基を有する基、複素環基を有する基、アミノ基を有する基あるいはそれらの誘導体である。）
【請求項９】
前記低分子材料は、式（５）で表わされる化合物により構成されている、請求項１に記載の有機ＥＬ表示装置。
【化５】
2012104525.tif 000005
（Ａ１０は水素原子あるはハロゲン原子、炭素数１〜２０個のアルキル基、３〜４０個の芳香族環が縮合した多環芳香族炭化水素基を有する炭素数６〜６０個の炭化水素基または含窒素複素環基あるいはそれらの誘導体である。Ｂは単結合、２価の芳香族環基あるいはその誘導体である。Ｒ７，８は各々独立して水素原子あるいはハロゲン原子、炭素数１〜２０個のアルキル基、炭素数６〜６０個の芳香族炭化水素基、含窒素複素環基または炭素数１〜２０個のアルコキシ基あるいはそれらの誘導体である。）
【請求項１０】
前記低分子材料は、式（６）で表わされる化合物により構成されている、請求項１に記載の有機ＥＬ表示装置。
【化６】
2012104525.tif 000006
（Ａ１１は芳香族環が２ないし５個縮合したｎ価の基である。具体的には３個の芳香族環が縮合したｎ価のアセン系芳香族環基、またはその誘導体である。Ｒ９〜Ｒ１４は各々独立して水素原子あるはハロゲン原子、Ａ１１またはＲ１５〜Ｒ１９のいずれか１つに結合する遊離原子価である。Ｒ１５〜Ｒ１９は各々独立して水素原子、ハロゲン原子またはＲ９〜Ｒ１４のいずれか１つに結合する遊離原子価である。ｎは２以上の整数であり、ｎ個のピリジルフェニル基は同一でもよく、異なっていてもよい。）
【請求項１１】
前記低分子材料は、式（７）で表わされる化合物により構成されている、請求項１に記載の有機ＥＬ表示装置。
【化７】
2012104525.tif 000007
（Ａ３は芳香族環が２ないし５個縮合したｍ価の基である。具体的には３個の芳香族環が縮合したｍ価のアセン系芳香族環基、またはその誘導体である。Ｒ２０〜Ｒ２４は各々独立して水素原子あるいはハロゲン原子、Ａ１２またはＲ２５〜Ｒ２９のいずれか１つに結合する遊離原子価である。Ｒ２５〜Ｒ２９は各々独立して水素原子、ハロゲン原子またはＲ２０〜２４のいずれか１つに結合する遊離原子価である。ｍは２以上の整数であり、ｍ個のビピリジル基は同一でもよく、異なっていてもよい。）
【請求項１２】
前記低分子材料は、式（８）で表わされる化合物により構成されている、請求項１に記載の有機ＥＬ表示装置。
【化８】
2012104525.tif 000008
（Ｒ３０〜Ｒ３２は水素原子、１〜３個の芳香族環が縮合した芳香族炭化水素基あるいはそれらの誘導体、炭素数１〜６個の炭化水素基を有する１〜３個の芳香族環が縮合した芳香族炭化水素基あるいはそれらの誘導体、炭素数６〜１２個の芳香族炭化水素基を有する１〜３個の芳香族環が縮合した芳香族炭化水素基あるいはそれらの誘導体である。）
【請求項１３】
前記低分子材料は、錯体形成可能な金属元素としてベリリウム（Ｂｅ），ホウ素（Ｂ），亜鉛（Ｚｎ），カドミウム（Ｃｄ），マグネシウム（Ｍｇ），金（Ａｕ），銀（Ａｇ），パラジウム（Ｐｄ），白金（Ｐｔ），アルミニウム（Ａｌ），ガドリニウム（Ｇａ），イットリウム（Ｙ），スカンジウム（Ｓｃ），ルテニウム（Ｒｕ），ロジウム（Ｒｈ），オスミウム（Ｏｓ），イリジウム（Ｉｒ）のうちの少なくとも１種を含む、請求項１に記載の有機ＥＬ表示装置。
【請求項１４】
前記ホールブロック層に用いられる化合物は、電子移動度が１．０×１０-6ｃｍ2／Ｖ
ｓ以上１．０×１０-1ｃｍ2／Ｖｓ以下である、請求項１または９乃至１１のいずれか１
項に記載の有機ＥＬ表示装置。
【請求項１５】
前記ホールブロック層は、ＨＯＭＯ（最高被占軌道）とＬＵＭＯ（最低空軌道）との準位間のギャップが３．０以上３．８以下である、請求項２に記載の有機ＥＬ表示装置。
【請求項１６】
前記有機ＥＬ素子は、赤色有機ＥＬ素子、緑色有機ＥＬ素子、青色有機ＥＬ素子、黄色有機ＥＬ素子または白色有機ＥＬ素子のうちの少なくとも１種である、請求項１または２に記載の有機ＥＬ表示装置。
【請求項１７】
基板に複数の下部電極を複数の有機ＥＬ素子の各々ごとに形成する工程と、
前記下部電極上に正孔注入または正孔輸送の少なくとも一方の特性を有する複数の正孔注入・輸送層を前記有機ＥＬ素子ごとに塗付法により形成する工程と、
前記正孔注入・輸送層上に低分子材料を含む複数の有機発光層を前記有機ＥＬ素子ごとに塗付法により形成する工程と、
前記複数の有機発光層の全面に電子注入または電子輸送の少なくとも一方の特性を有する電子注入・輸送層を蒸着法により形成する工程と、
前記電子注入・輸送層の全面に上部電極を形成する工程と
を含む有機ＥＬ表示装置の製造方法。
【請求項１８】
前記複数の有機発光層と前記電子注入・輸送層との間に設けられると共に、ホールブロック特性を有するホールブロック層を蒸着法により形成する、請求項１７に記載の有機ＥＬ表示装置の製造方法。
【請求項１９】
前記塗付法として、吐出方式、印刷方式または噴霧方式を用いる、請求項１７に記載の有機ＥＬ表示装置の製造方法。
【手続補正２】
【補正対象書類名】明細書
【補正対象項目名】００４５
【補正方法】変更
【補正の内容】
【００４５】
また、上記以外の発光ユニットとしては、アントラセン，ナフタレン，フェナントレン，ピレン，テトラセン，コロネン，クリセン，フルオレセイン，ペリレン，フタロペリレン，ナフタロペリレン，ペリノン，フタロペリノン，ナフタロペリノン，ジフェニルブタジエン、テトラフェニルブタジエン，クマリンオキサジアゾール，アルダジン，ビスベンゾキサゾリン，ビススチリル，ピラジン，シクロペンタジエン，キノリン金属錯体，アミノキノリン金属錯体，ベンゾキノリン金属錯体，イミン，ジフェニルエチレン，ビニルアントラセン，ジアミノカルバゾール，ピラン，チオピラン，ポリメチン，メロシアニン，イミダゾールキレート化オキシノイド化合物，キナクリドン，ルブレン等の芳香族炭化水素、または複素環式化合物が挙げられる。更に、三重項励起状態を伴う発光ユニットを用いることができる。三重項励起状態を伴う発光ユニットとしては、イリジウム金属錯体等の金属錯体を含む化合物が多いが、金属錯体の含有も含めこの限りではない。三重項励起状態から発光する高分子発光材料の具体例としては、赤色りん光発光材料としてＲＰＰ（式（３−１））、緑色りん光発光材料としてＧＰＰ（式（３−２））、青色りん光発光材料としてＢＰＰ（式（３−３））等が挙げられる。
【手続補正３】
【補正対象書類名】明細書
【補正対象項目名】００４８
【補正方法】変更
【補正の内容】
【００４８】
高分子材料のみから構成される赤色発光層１６ＣＲ，緑色発光層１６ＣＧおよび青色発光層１６ＣＢの上部に低分子材料からなる電子輸送層１６Ｄを形成した場合には、赤色発光層１６ＣＲ，緑色発光層１６ＣＧおよび青色発光層１６ＣＢのエネルギー準位と、電子輸送層１６Ｄのエネルギー準位との差は大きい。このため、電子輸送層１６Ｄと赤色発光層１６ＣＲ，緑色発光層１６ＣＧおよび青色発光層１６ＣＢ各々との間の正孔または電子の注入効率は非常に低く、前述のように、本来の高分子材料からなる発光層が有する特性を十分に得ることができないという問題があった。本実施の形態では、この正孔または電子の注入特性を向上させるために、赤色発光層１６ＣＲ，緑色発光層１６ＣＧおよび青色発光層１６ＣＢが有するエネルギー準位と、電子輸送層１６Ｄが有するエネルギー準位との差を小さくする低分子材料（モノマーまたはオリゴマー）を赤色発光層１６ＣＲ，緑色発光層１６ＤＧおよび青色発光層１６ＣＢに添加するものである。ここでは、赤色発光層１６ＣＲ，緑色発光層１６ＣＧおよび青色発光層１６ＣＢの最高占有分子軌道（Highest Occupied Molecular Orbital；ＨＯＭＯ）準位および最低非占有分子軌道（Lowest Unoccupied Molecular Orbital；ＬＵＭＯ）準位と、電子輸送層１６ＤのＨＯＭＯ（最高占有分子軌道）準位および最低非占有分子軌道（ＬＵＭＯ）準位と赤色発光層１６ＣＲ，緑色発光層１６ＣＧおよび青色発光層１６ＣＢに添加する低分子材料のＨＯＭＯ（最高占有分子軌道）準位および最低非占有分子軌道（ＬＵＭＯ）準位との関係を考慮する。具体的には、添加する低分子材料として、赤色発光層１６ＣＲまたは緑色発光層１６ＣＧそれぞれのＬＵＭＯより深い値を有すると共に、電子輸送層１６ＤのＬＵＭＯより浅い値を有し、かつ、赤色発光層１６ＣＲ，緑色発光層１６ＣＧおよび青色発光層１６ＣＢそれぞれのＨＯＭＯより深い値を有すると共に、電子輸送層１６ＤのＨＯＭＯより浅い値を有する化合物を選択する。
【手続補正４】
【補正対象書類名】明細書
【補正対象項目名】００５７
【補正方法】変更
【補正の内容】
【００５７】
【化７】
2012104525.tif 000009
（Ｌ２は２価の芳香族環基が２ないし６個結合した基である。具体的には２〜６個の芳香族環が連結した２価の基、またはその誘導体である。Ａ６〜Ａ９は、芳香族炭化水素基あるいは複素環基、またはその誘導体が１〜１０個結合した基である。）
【手続補正５】
【補正対象書類名】明細書
【補正対象項目名】００７５
【補正方法】変更
【補正の内容】
【００７５】
【化２３】
2012104525.tif 000010
【手続補正６】
【補正対象書類名】明細書
【補正対象項目名】００９２
【補正方法】変更
【補正の内容】
【００９２】
【化３３】
2012104525.tif 000011
（Ａ１１は芳香族環が２ないし５個縮合したｎ価の基である。具体的には３個の芳香族環が縮合したｎ価のアセン系芳香族環基、またはその誘導体である。Ｒ９〜Ｒ１４は各々独立して水素原子あるいはハロゲン原子、Ａ１１またはＲ１５〜Ｒ１９のいずれか１つに結合する遊離原子価である。Ｒ１５〜Ｒ１９は各々独立して水素原子、ハロゲン原子またはＲ９〜Ｒ１４のいずれか１つに結合する遊離原子価である。ｎは２以上の整数であり、ｎ個のピリジルフェニル基は同一でもよく、異なっていてもよい。）
【手続補正７】
【補正対象書類名】明細書
【補正対象項目名】００９３
【補正方法】変更
【補正の内容】
【００９３】
【化３４】
2012104525.tif 000012
（Ａ１２は芳香族環が２ないし５個縮合したｍ価の基である。具体的には３個の芳香族環が縮合したｍ価のアセン系芳香族環基、またはその誘導体である。Ｒ２０〜Ｒ２４は各々独立して水素原子あるはハロゲン原子、Ａ１２またはＲ２５〜Ｒ２９のいずれか１つに結合する遊離原子価である。Ｒ２５〜Ｒ２９は各々独立して水素原子、ハロゲン原子またはＲ２０〜Ｒ２４のいずれか１つに結合する遊離原子価である。ｍは２以上の整数であり、ｍ個のビピリジル基は同一でもよく、異なっていてもよい。）
【手続補正８】
【補正対象書類名】明細書
【補正対象項目名】０１０６
【補正方法】変更
【補正の内容】
【０１０６】
【化４５】
2012104525.tif 000013
【手続補正９】
【補正対象書類名】明細書
【補正対象項目名】０１１８
【補正方法】変更
【補正の内容】
【０１１８】
電子輸送層１６Ｄは、赤色発光層１６ＣＲ，緑色発光層１６ＣＧ，青色発光層１６ＣＢへの電子輸送効率を高めるためのものであり、発光層１６ＣＲ，１６ＣＧ，１６ＣＢの全面に共通層として設けられている。電子輸送層１６Ｄの厚みは素子の全体構成にもよるが、例えば５ｎｍ〜３００ｎｍであることが好ましく、さらに好ましくは１０ｎｍ〜１７０ｎｍである。
【手続補正１０】
【補正対象書類名】明細書
【補正対象項目名】０１２３
【補正方法】変更
【補正の内容】
【０１２３】
更に、上部電極１７は、アルミキノリン錯体、スチリルアミン誘導体、フタロシアニン誘導体等の有機発光材料を含有した混合層でもよい。この場合には、さらにＭｇＡｇのような光透過性を有する層を別途有していてもよい。なお、上部電極１７は、アクティブマトリックス駆動方式の場合、有機層１６と隔壁１５とによって、下部電極１４と絶縁された状態で基板１１上にベタ膜状に形成され、赤色有機ＥＬ素子１０Ｒ，緑色有機ＥＬ素子１０Ｇ，青色有機ＥＬ素子１０Ｂの共通電極として用いられる。
【手続補正１１】
【補正対象書類名】明細書
【補正対象項目名】０１４１
【補正方法】変更
【補正の内容】
【０１４１】
（正孔輸送層１６ＢＲ，１６ＢＧ，１６ＢＢを形成する工程）
正孔注入層１６ＡＲ，１６ＡＧ，１６ＡＢを形成したのち、図５（Ｃ）に示したように、正孔注入層１６ＡＲ，１６ＡＧ，１６ＡＢの上に、上述した高分子材料を含む正孔輸送層１６ＢＲ，１６ＢＧ，１６ＢＢを赤色有機ＥＬ素子１０Ｒ，緑色有機ＥＬ素子１０Ｇおよび青色有機ＥＬ素子１０Ｂの各々ごとに形成する（ステップＳ１０５）。この正孔輸送層１６ＢＲ，１６ＢＧ，１６ＢＢは、スピンコート法や液滴吐出法などの塗布法により形成する。特に、上部隔壁１５Ｂに囲まれた領域に正孔輸送層１６ＢＲ，１６ＢＧ，１６ＢＢの形成材料を選択的に配する必要上、液滴吐出法であるインクジェット方式や、ノズルコート方式を用いることが好ましい。
【手続補正１２】
【補正対象書類名】明細書
【補正対象項目名】０１４２
【補正方法】変更
【補正の内容】
【０１４２】
具体的には、例えばインクジェット方式により、正孔輸送層１６ＢＲ，１６ＢＧ，１６ＢＢの形成材料である高分子ポリマーおよび低分子材料の混合溶液または分散液を正孔注入層１６ＡＲ，１６ＡＧ，１６ＡＢの露出面上に配する。その後、熱処理（乾燥処理）を行うことにより、赤色有機ＥＬ素子１０Ｒ，緑色有機ＥＬ素子１０Ｇおよび青色有機ＥＬ素子１０Ｂの正孔輸送層１６ＢＲ，１６ＢＧ，１６ＢＢを形成する。
【手続補正１３】
【補正対象書類名】明細書
【補正対象項目名】０１４３
【補正方法】変更
【補正の内容】
【０１４３】
熱処理においては、溶媒または分散媒を乾燥後、高温で加熱する。塗布する雰囲気や溶媒を乾燥、加熱する雰囲気としては、窒素（Ｎ2）を主成分とする雰囲気中が好ましい。
酸素や水分があると、作成された有機ＥＬ表示装置の発光効率や寿命が低下する虞がある。特に、加熱工程においては、酸素や水分の影響が大きいため、注意が必要である。酸素濃度は、０．１ｐｐｍ以上１００ｐｐｍ以下が好ましく、５０ｐｐｍ以下であればより好ましい。１００ｐｐｍより多い酸素があると、形成した薄膜の界面が汚染され、得られた有機ＥＬ表示装置の発光効率や寿命が低下する虞がある。また、０．１ｐｐｍ未満の酸素濃度の場合、素子の特性は問題ないが、現状の量産のプロセスとして、雰囲気を０．１ｐｐｍ未満に保持するための装置コストが多大になる可能性がある。
【手続補正１４】
【補正対象書類名】明細書
【補正対象項目名】０１４６
【補正方法】変更
【補正の内容】
【０１４６】
（赤色発光層１６ＣＲ，緑色発光層１６ＣＧおよび青色発光層１６ＣＢを形成する工程）
赤色有機ＥＬ素子１０Ｒ，緑色有機ＥＬ素子１０Ｇおよび青色有機ＥＬ素子１０Ｂの正孔輸送層１６ＢＲ，１６ＢＧ，１６ＢＢを形成したのち、図５（Ｄ）に示したように、赤色有機ＥＬ素子１０Ｒの正孔輸送層１６ＢＲの上に上述した高分子材料および低分子材料の混合材料よりなる赤色発光層１６ＣＲを形成する。また、同様に緑色有機ＥＬ素子１０Ｇおよび青色有機ＥＬ素子１０Ｂの正孔輸送層１６ＢＧ，１６ＢＢの上にそれぞれ上述した高分子材料および低分子材料の混合材料よりなる緑色発光層１６ＣＧおよび青色発光層１６ＣＢを形成する（ステップＳ１０６）。赤色発光層１６ＣＲ，緑色発光層１６ＣＧおよび青色発光層１６ＣＢは、スピンコート法や液滴吐出法などの塗布法により形成する。特に、上部隔壁１５Ｂに囲まれた領域に赤色発光層１６ＣＲ，緑色発光層１６ＣＧおよび青色発光層１６ＣＢの形成材料を選択的に配する必要上、液滴吐出法であるノズルコート方式や、インクジェット方式を用いることが好ましい。
【手続補正１５】
【補正対象書類名】明細書
【補正対象項目名】０１６４
【補正方法】変更
【補正の内容】
【０１６４】
具体的には、赤色有機ＥＬ素子２０Ｒの有機層２６は、例えば、第１の実施の形態における赤色有機ＥＬ素子１０Ｒと同様に下部電極１４の側から順に、正孔注入層２６ＡＲ，正孔輸送層２６ＢＲ，赤色発光層２６ＣＲ，ホールブロック層２６Ｆ，電子輸送層２６Ｄおよび電子注入層２６Ｅを積層した構成を有する。緑色有機ＥＬ素子２０Ｇ（および青色有機ＥＬ素子２０Ｂ）の有機層２６も赤色有機ＥＬ素子２０Ｒと同様に、例えば、下部電極１４の側から順に、正孔注入層２６ＡＧ（２６ＡＢ），正孔輸送層２６ＢＧ（２６ＢＢ），緑色発光層２６ＣＧ（青色発光層２６ＣＢ），ホールブロック層２６Ｆ，電子輸送層２６Ｄおよび電子注入層２６Ｅを積層した構成を有する。これらのうちホールブロック層２６Ｆ，電子輸送層２６Ｄおよび電子注入層２６Ｅは、赤色有機ＥＬ素子２０Ｒ，緑色有機ＥＬ素子２０Ｇ，青色有機ＥＬ素子２０Ｂの共通層として設けられている。
【手続補正１６】
【補正対象書類名】明細書
【補正対象項目名】０１６７
【補正方法】変更
【補正の内容】
【０１６７】
ホールブロック層２６Ｆに用いられる低分子材料としては、第１の実施の形態において説明した電子輸送層１６Ｄに用いた低分子材料と同様に、電子移動度が１０-6ｃｍ2／Ｖ
ｓ以上１．０×１０-1ｃｍ2／Ｖｓ以下の含窒素複素環誘導体を用いることができる。具
体的には、上記の式（８）〜式（１０）で表わされるベンゾイミダゾール誘導体（式（８）），ピリジルフェニル誘導体（式（９）），ビピリジン誘導体（式（１０））または、カルバゾール誘導体（式（５））、ピラゾール誘導体（式（１１））等が挙げられる。特に、発光層２６Ｃから電子輸送層２６Ｄへの正孔の透過を効果的に抑えるために、ＨＯＭＯとＬＵＭＯとの準位間のギャップが電子輸送層２６Ｄよりも大きな、具体的には２．８以上３．５以下となる材料を用いることが好ましい。
【手続補正１７】
【補正対象書類名】明細書
【補正対象項目名】０１８４
【補正方法】変更
【補正の内容】
【０１８４】
続いて、正孔輸送層１６ＢＲ，１６ＢＧ，１６ＢＢを形成したのち、赤色有機ＥＬ素子１０Ｒの正孔輸送層１０ＢＲの上に赤色発光層１６ＣＲを形成した。具体的にはイリジウム錯体を含む赤色発色の高分子材料ＲＰＰ（式３−１）に、例えば式（４−２３）に示した低分子材料を重量比２：１で添加し、キシレンもしくはキシレンより高い沸点の溶媒に溶解させた溶液もしくはインクで、６０ｎｍの厚みでノズルコート法により塗訳印刷した。また、緑色有機ＥＬ素子１０Ｇおよび青色有機ＥＬ素子１０Ｂの正孔輸送層１６ＢＧ，１６ＢＢの上に緑色発光層１６ＣＧ，青色発光層１６ＣＢを形成した。具体的には、それぞれイリジウム錯体を含む緑色発色の高分子材料ＧＰＰ（式３−２）または青色発色の高分子材料ＢＰＰ（式３−３）に例えば式（４−２３）に示した低分子材料を重量比２：１で添加し、キシレンもしくはキシレンより高い沸点の溶媒に溶解させた溶液もしくはインクで、５０ｎｍの厚みでノズルコート法により塗訳印刷した。続いて、負圧の状態まで排気し、溶媒を真空乾燥させた後、１３０℃、３０分で加熱処理した（ステップＳ１０６）。
【手続補正１８】
【補正対象書類名】明細書
【補正対象項目名】０１９２
【補正方法】変更
【補正の内容】
【０１９２】
続いて、正孔輸送層２６ＢＲ，２６ＢＧ，２６ＢＢを形成したのち、赤色有機ＥＬ素子２０Ｒの正孔輸送層２０ＢＲの上に赤色発光層２６ＣＲを形成した。具体的にはイリジウム錯体を含む赤色発色の高分子材料ＲＰＰ（式３−１）に、例えば式（４−１３）に示した低分子材料を重量比２：１で添加し、キシレンもしくはキシレンより高い沸点の溶媒に溶解させた溶液もしくはインクで、６０ｎｍの厚みでノズルコート法により塗訳印刷した。また、緑色有機ＥＬ素子２０Ｇおよび青色有機ＥＬ素子２０Ｂの正孔輸送層２６ＢＧ，２６ＢＢの上に緑色発光層２６ＣＧ，青色発光層２６ＣＢを形成した。具体的には、それぞれイリジウム錯体を含む緑色発色の高分子材料ＧＰＰ（式３−２）または青色発色の高分子材料ＢＰＰ（式３−３）に例えば式（４−１３）に示した低分子材料を重量比２：１で添加し、キシレンもしくはキシレンより高い沸点の溶媒に溶解させた溶液もしくはインクで、５０ｎｍの厚みでノズルコート法により塗訳印刷した。続いて、負圧の状態まで排気し、溶媒を真空乾燥させた後、１３０℃、３０分で加熱処理した（ステップＳ１０６）。
【手続補正１９】
【補正対象書類名】明細書
【補正対象項目名】０１９４
【補正方法】変更
【補正の内容】
【０１９４】
まず、赤色発光層２６ＣＲ，緑色発光層２６ＣＧ，青色発光層２６ＣＢを形成したのち、蒸着法により、ホールブロック層２６Ｆとして、フェナンスロリン誘導体である２，９−ジメチル−４，７−ジフェニル−１，１０−フェナンスロリン（ＢＣＰ；式（１３））を用いて真空蒸着法により１０ｎｍの厚みで蒸着させた（ステップＳ２０１）。続いて、同じく蒸着法により、電子輸送層２６Ｄとして、例えば式（７−１７）に示した有機材料を真空蒸着法により、１５ｎｍの厚みで蒸着させた（ステップＳ１０７）。更に、同じく蒸着法により、電子注入層２６ＥとしてＬｉＦを０．３ｎｍの厚みで成膜し（ステップＳ１０８）、上部電極１７としてＡｌを１００ｎｍの厚みで形成した（ステップＳ１０９）。最後に、ＣＶＤ法によりＳｉＮよりなる保護層３０を３μｍ形成し、エポキシ樹脂を用いて固体封止を行った。このようにして得られた赤色有機ＥＬ素子２０Ｒ，緑色有機ＥＬ素子２０Ｇ，青色有機ＥＬ素子２０Ｂを組み合わせることによりフルカラー有機ＥＬ表示装置（実施例２−１）を得た。
【手続補正２０】
【補正対象書類名】明細書
【補正対象項目名】０１９７
【補正方法】変更
【補正の内容】
【０１９７】
表１は実施例１−１〜１−１０，２，および比較例１−１〜１−３における各層の組成の一覧を示したものである。表２は上記実施例１−１〜１−１０，２および比較例１−１〜１−３の測定結果の一覧である。
【手続補正２１】
【補正対象書類名】明細書
【補正対象項目名】０２０３
【補正方法】変更
【補正の内容】
【０２０３】
なお、以上のような効果は実施例１−１〜１−１０，２において用いた低分子材料に限らず、式（４−１）〜式（１２−２９）に示したその他の低分子材料においても同様の効果が得られた。また、本実施例１−１〜１−１０，２では正孔注入層１６ＡＲ，１６ＡＧ，１６ＡＢ，２６ＡＲ，２６ＡＧ，２６ＡＢ、正孔輸送層１６ＢＲ，１６ＢＧ，１６ＢＢ，２６ＢＲ，２６ＢＧ，２６ＢＢおよび発光層１６ＣＲ，１６ＣＧ，１６ＣＢ，２６ＣＲ，２６ＣＧ，２６ＣＢをノズルコート方式を用いて形成したが、塗付方式は限定しない。インクジェット方式、スピンコート方式、スリットコート方式等の塗布方式に限らず、オフセット印刷方式、フレキソ印刷方式、グラビア印刷方式または凸版印刷方式等の各種印刷方式だけでなく、有機ＥＬ材料を噴霧し、高精細のマスク等で塗訳を行う噴霧方式を用いて形成した有機ＥＬ表示装置でも本実施例の結果と同様の結果が得られた。